(57)【特許請求の範囲】
【請求項１】
少なくとも２成分の熱可塑性樹脂から構成される分割可能な複合繊維であって、その断面形状がその繊維を構成するうちの少なくとも１成分の樹脂の一部が繊維表面に凸部を形成しており、少なくとも２成分の熱可塑性樹脂が互いに接触された接合部の周長Ｌ１と、該熱可塑性樹脂が互いに接触せず、且つ、外周部を形成している部分の周長Ｌ２の比が式（１）で表される範囲にあり、各樹脂成分が繊維断面の中心部で点対称に配列され、各樹脂成分が繊維断面の中心部で交わることを特徴とする分割型複合繊維。
０．２≦Ｌ１／Ｌ２        （１）
【請求項２】
少なくとも２成分の熱可塑性樹脂から構成される分割可能な複合繊維であって、その断面形状がその繊維を構成するうちの少なくとも１成分の樹脂の一部が繊維表面に凸部を形成しており、少なくとも２成分の熱可塑性樹脂が互いに接触された接合部の周長Ｌ１と、該熱可塑性樹脂が互いに接触せず、且つ、外周部を形成している部分の周長Ｌ２の比が式（１）で表される範囲にあり、各樹脂成分が繊維断面の中心部で点対称に配列された中空繊維であることを特徴とする分割型複合繊維。
０．２≦Ｌ１／Ｌ２        （１）
【発明の詳細な説明】
【００１０】
【発明の属する技術分野】
本発明は分割型複合繊維に関する。更に詳しくはカ−ド工程時の加工性を維持し、かつ極めて優れた分割性を有する分割型複合繊維に関する。
【００１１】
【従来の技術】
近年、優れた柔軟性および触感、拭き取り性並びに不織布強度の大きさから極細繊維を用いた織布、または不織布が広く用いられている。
極細繊維不織布を得る方法の一つに互いに相溶性の乏しい少なくとも２成分の樹脂が接合された複合繊維、いわゆる分割型複合繊維を乾式法または湿式法で集積体（ウエブ）とした後、高圧流体等の物理的衝撃により繊維を分割および交絡させて不織布を得る方法（特公昭４８−２８００５号公報）が一般的に行われている。
しかしながら、分割型複合繊維は、物理的衝撃で容易に分割する必要があるため互いに相溶性の乏しい熱可塑性樹脂を組み合わせる結果、乾式法においてカ−ド法等の工程を経てウエブを形成する場合、工程半ばで分割部分が発生し静電気の発生および繊維の細繊化によるネップの発生等、カ−ド通過性が極めて悪化する。一方、分割を抑制すると、カ−ド通過性は改善されるが物理的衝撃で分割し難くなり、結果的に加工性は低下するという問題がある。
【００１２】
【発明が解決しようとする課題】
本発明の目的は、上記従来技術の課題である分割型複合繊維の加工時の問題点を解消し、かつ容易に分割可能な分割型複合繊維を提供する事にある。
【００１３】
【課題を解決するための手段】
本発明者等は、上記課題を解決すべく鋭意研究を重ねた結果、分割型複合繊維の繊維断面形状を表面に突起を有し、或いは接合部の一部に凹部を設けた異型断面形状にすると共に、樹脂の配列に工夫を加えることにより、水圧等の物理的衝撃を繊維表面接線方向に逃がすことなく効果的に繊維に与えることが可能になり上記課題を解決でき得ることを知り、本発明を完成するに至った。
即ち、本発明は、次の構成を有する。
（１）  少なくとも２成分の熱可塑性樹脂から構成される分割可能な複合繊維であって、その断面形状がその繊維を構成するうちの少なくとも１成分の樹脂の一部が繊維表面に凸部を形成しており、少なくとも２成分の熱可塑性樹脂が互いに接触された接合部の周長Ｌ１と、該熱可塑性樹脂が互いに接触せず、且つ、外周部を形成している部分の周長Ｌ２の比が式（１）で表される範囲にあり、各樹脂成分が繊維断面の中心部で点対称に配列され、各樹脂成分が繊維断面の中心部で交わることを特徴とする分割型複合繊維。
０．２≦Ｌ１／Ｌ２        （１）
（２）  少なくとも２成分の熱可塑性樹脂から構成される分割可能な複合繊維であって、その断面形状がその繊維を構成するうちの少なくとも１成分の樹脂の一部が繊維表面に凸部を形成しており、少なくとも２成分の熱可塑性樹脂が互いに接触された接合部の周長Ｌ１と、該熱可塑性樹脂が互いに接触せず、且つ、外周部を形成している部分の周長Ｌ２の比が前記式（１）で表される範囲にあり、各樹脂成分が繊維断面の中心部で点対称に配列された中空繊維であることを特徴とする分割型複合繊維。
【００１４】
【発明の実施の形態】
以下、本発明を詳細に説明する。
本発明の分割型複合繊維を構成する熱可塑性樹脂は、一般的な複合繊維に用いられる樹脂と同様の樹脂を用いる事が出来る。例えばポリエチレン，ポリプロピレンおよびプロピレンを主体とするα−オレフィン共重合体等のポリオレフィン系樹脂、ナイロン６，ナイロン６６，ポリエ−テルブロックアミド共重合体等のポリアミド系樹脂およびポリエチレンテレフタレ−ト，ポリブチレンテレフタレ−ト，ポリエチレンナフタレ−ト，ポリエチレンテレフタレ−ト・イソフタレ−ト共重合体および共重合ポリエ−テルエステル等のポリエステル系樹脂等の汎用樹脂が例示できる。またポリフッ化ビニリデン等のフッ素樹脂、ポリエチレンビニルアルコ−ル共重合樹脂、ポリフェニレンサルファイド樹脂およびポリエ−テルエ−テルケトン樹脂も同様に例示できる。
これら熱可塑性樹脂の内、互いに相溶性の乏しい樹脂を少なくとも２成分を組み合わせる事により本発明の分割型複合繊維が得られる。
また、本発明の分割型複合繊維に用いられる熱可塑性樹脂は、本発明の目的を達する範囲内で、それぞれ単独で用いても、２種以上混合して１成分としても良い。熱可塑性樹脂の成分数は５成分程度は可能であるが、経済性を考慮するとせいぜい３成分程度であり、より好ましくは２成分である。またそれぞれの熱可塑性樹脂に発色性、耐熱性、耐光性、蓄熱性、蓄光性、発光性、電気伝導性、親水性または揆水性等の機能を付与する添加剤を配合することも可能であり、用途に合わせて選択し適宜配合することができる。
【００１５】
本発明の分割型複合繊維は、繊維断面において隣接した２成分の熱可塑性樹脂が繊維外周に沿って一部凹部を有した状態で接合部を形成し、かつ少なくとも１成分の樹脂の一部が繊維断面形状において表面に凸部を形成している。該繊維は、通常の円形もしくは楕円形断面の分割型複合繊維と異なり繊維表面に沿って襞状の突起を有し、該繊維を構成する２成分の熱可塑性樹脂は襞状突起の最頂部を除く部分で接合している。該接合部は分割性の点で出来るだけ襞状突起の最底部に近いところで接合することが繊維を分割する物理的衝撃力が効果的に働くため好ましい。
【００１６】
「図２」〜「図８」は本発明の分割型複合繊維の断面構造を例示したものである。また、「図９」は参考例として示した図面である。「図２」〜「図４」は、従来の代表的な分割型複合繊維である「図１０」に対応する断面形状として２成分１，２の隣接する熱可塑性樹脂の比率を変更したものであり、繊維表面に突出した突起部３の繊維断面に対する突出度を種々変更したものである。
また本発明の分割型複合繊維はこの他、構成数を減少させた「図５」〜「図７」、あるいは繊維中央部に中空部を設けた「図８」、あるいは２成分を並列に配列した「図１１」等を例示できる。更に、参考例として、その一方の成分２が繊維表面に突出した「図９」を例示した。
しかし断面形状は上記代表例に限定されるものではない。該分割型複合繊維を構成する成分の接合部が繊維中心に達する必要はない。また該分割型複合繊維を構成する各成分ごとの重心が同一である必要もない為、用途に合わせて偏心させ立体捲縮を有した種々の分割型複合繊維を得ることも可能である。
【００１７】
本発明の分割型複合繊維において、構成する少なくとも２成分の熱可塑性樹脂が互いに接触した接合部（Ｌ１）、接触していない凸部（Ｌ２）とは、図１２に示された周長である。図１２に示されるように、凸部を形成する成分において隣接する成分との接合部（太実線部分）をＬ１、隣接する成分と接合していない周長（破線部分）をＬ２とした。従って、中空部の空間部に接する部分はＬ１でもＬ２でもない。
本発明の分割型複合繊維においてＬ１とＬ２の周長比は、繊維製造工程上および不織布加工工程上の繊維損傷の双方を考慮し、０．２  ≦  Ｌ１／Ｌ２であることが望ましい。Ｌ１がＬ２に比べ極端に小さい場合、分割工程以前の工程において繊維の切断、繊維破壊による粉の発生等が起こり得られた不織布の品質を悪化させるため望ましくない。更に好ましくは０．２  ≦  Ｌ１／Ｌ２≦１０である。Ｌ１／Ｌ２の値がある程度以上になると分割率の上昇の度合いが低下してくるからである。
【００１８】
本発明の分割型複合繊維の単糸繊度は、特に限定する必要はないが加工性より０．５デニール以上であればよい。単糸繊度が０．５デニール未満の場合、不織布加工工程における繊維集合体形成時にネップの発生、紡出速度の低下等が起こり加工性不良になる。
本発明の分割型複合繊維の分割可能な成分数および分割後の極細繊維の繊度は特に限定しないが、特に柔軟性を必要とする用途では、分割後に得られる極細繊維の繊度は０．０２〜０．５デニールのものが好ましい。より好ましくは０．０２〜０．３デニールのものが、柔軟性に優れた不織布が得られる。
【００１９】
本発明の分割型複合繊維は、現在広く用いられている通常の分割型複合繊維と同様に高圧水、高圧空気等の高圧流体、ニ−ドルパンチ、湿式叩解等の物理的衝撃により容易に分割する。
分割型複合繊維を用いた極細繊維不織布は柔軟性の点から分割率６０％以上であることが好ましい。その分割状態および分割率は例えば高圧流体での加工では、水圧、ライン速度、段数、および水噴出孔とウエブの距離等により変化する。
従来の分割型複合繊維は「図１−ａ」に見られる様に繊維断面が円形または楕円形であるため、黒矢印の高圧流体による衝撃が繊維表面を接線方向に逃げてしまい、上記６０％以上の分割率を得るためには、水圧の上昇、ライン速度の低速化、段数の増加等の対応が必要であり加工性の向上は困難である。
一方、本発明の分割型複合繊維は、「図１−ｂ」に示される様に通常の分割型複合繊維とは異なり、繊維断面において外周に沿って２成分１，２の熱可塑性樹脂が凹部４を有して接合し、かつ繊維表面に突起部３を有するため、黒矢印の高圧流体は、繊維表面を逃げることなく凹部４に貯留されるので衝撃が凹部４から、接合する繊維表面に沿って効果的に働き、接合部への高圧流体エネルギ−が集中しやすい。また繊度が同等の場合、繊維断面が円形または楕円形な分割型複合繊維に比べ繊維を構成する成分の境界面積が小さくなり、少ない衝撃力で容易に分割する事が可能であり、加工ライン速度の高速化、圧力の低下、段数の削減等、加工性の向上が容易である。
本発明の分割型複合繊維は、凸部の部分が効果的に衝撃を受け、またその時の応力が、繊維を構成するそれぞれの成分間の境界部分に集中し易いため、繊維軸方向に境界面積が大きくなる長繊維の場合でも容易に分割可能である。
【００２０】
このように本発明の分割型複合繊維を分割して得られる極細繊維不織布は、その繊維形状および単糸繊度により、医療用および工業用ワイピングクロス、医療用および工業用フィルタ−、マスク、手術衣、包装布、衛生用品の表面材、建築構造体補強繊維、液体輸送膜等に使用できる。
【００２１】
以下本発明を実施例にて更に詳細に説明するが以下の実施例、比較例に限定されるものではない。
なお、各例において繊維の物性の評価並びに、不織布性能等の評価は以下に示す方法で行った。
（１）分割前の糸の強伸度：ＪＩＳ  Ｌ  １０６９の方法による。試長２０ｍｍ，引張速度２０ｍｍ／分の条件で測定し、強度（ｇ／ｄ），伸度（％）を求めた。
（２）断面において接合部と凸部の比率は、繊維束をワックスに包埋し、ミクロト−ムで繊維軸に対しほぼ直角に切断し試料片を得る。これを顕微鏡で観察し、得られた断面像から画像処理にて、それぞれの周長を測定し算出した。
（３）カ−ド通過性：各工程を目視により評価した。
○：落綿またはネップの発生がほとんど無い。
△：落綿またはネップがやや発生する。
×：落綿またはネップが多発、またはウエブ切れを起こす
（４）分割率：繊維束をワックスに包埋し、ミクロト−ムで繊維軸に対しほぼ直角に切断し試料片を得る。これを顕微鏡で観察し、得られた断面像から画像処理にて、分割した分割極細繊維と未分割の分割型複合繊維のそれぞれの総断面積を測定し、以下の式で算出した。
0003588967.tif 000002
（５）風合い：１０人の触感により評価した。
触感の比較対象として（比較例１）のサンプルを用いた。
○：８人以上が良いと判断した。
△：５人以上８人未満が良い判断した。
×：４人以上がやや悪いと判断した。
（６）総合判定：カ−ド通過性、風合い、分割率より評価した。
○：本発明の目的を満足する。
×：本発明の目的を達成するうえで不適。
それらの結果は、表１に示した。
【００２２】
実施例１、２、３、４、５、６、７及び参考例１
ＭＦＲ３０（ｇ／１０分、２３０℃）のポリプロピレンを第１成分とし、ＭＦＲ２５（ｇ／１０分、１９０℃）の高密度ポリエチレンを第２成分として、分割型複合繊維紡糸用口金を用いて、各々図２、図３、図４、図５、図６、図７、図８及び図９の断面を有する分割型複合繊維を得た。
この分割型複合繊維を熱ロ−ルにて延伸した後、クリンパ−で捲縮数約１４山／吋に捲縮加工を施し、繊維仕上剤としてアルキルフォスフェ−トＫ塩を０．３重量％付着した後カットした。単糸繊度３．０デニ−ル、繊維長５１ｍｍの繊維が得られた。
得られたステ−プルファイバ−より、カ−ド工程にてウェブを形成した後、５ｍ／ｍｉｎで移動するコンベア上で順次４０、６０、６０ｋｇ／ｃｍ2の水圧にて不織布加工を施した。評価結果は表１に示した。
【００２３】
実施例９
ＭＦＲ４０（ｇ／１０分、２３０℃）のポリプロピレンを第１成分とし、ＭＦＲ５０（ｇ／１０分、１９０℃）の直鎖状低密度ポリエチレンを第２成分として、分割型複合繊維紡糸用口金を用いて、図５の断面を有する分割型複合繊維を得た。該繊維を紡糸後すぐに高速空気で引き取りコンベアネット上に積層した。
得られた積層物を５ｍ／ｍｉｎで移動するコンベア上で順次４０，６０、６０ｋｇ／ｃｍ２の高圧水にて不織布加工を施した。評価結果は表１に示した。
【００２４】
比較例１，２
ＭＦＲ３０（ｇ／１０分、２３０℃）のポリプロピレンを第１成分とし、ＭＦＲ２５（ｇ／１０分、１９０℃）の高密度ポリエチレンを第２成分として、分割型複合繊維紡糸用口金を用いて、図１０，図１１の断面を有する分割型複合繊維を得た。
この分割型複合繊維を延伸した後、クリンパ−で捲縮数約１４山／吋に捲縮加工を施し繊維仕上剤としてアルキルフォスフェ−トＫ塩を０．３重量％付着した後カットした。単糸繊度３．０デニ−ル、繊維長５１ｍｍの繊維が得られた。
得られたステ−プルファイバ−より、カ−ド工程にてウェブを形成した後、５ｍ／ｍｉｎで移動するコンベア上で順次４０，６０、６０ｋｇ／ｃｍ２の高圧水にて不織布加工を施した。評価結果は表１に示した。
【００２５】
比較例３
ＭＦＲ４０（ｇ／１０分、２３０℃）のポリプロピレンを第１成分とし、ＭＦＲ５０（ｇ／１０分、１９０℃）の直鎖状低密度ポリエチレンを第２成分として、分割型複合繊維紡糸用口金を用いて、図１０の断面を有する分割型複合繊維を得た。該繊維を紡糸後すぐに高速空気で引き取りコンベアネット上に積層した。
得られた積層物を５ｍ／ｍｉｎで移動するコンベア上で順次４０、６０、６０ｋｇ／ｃｍ２の高圧水にて不織布加工を施した。評価結果は表１に示した。
【００２６】
【表１】
0003588967.tif 000003
【００２７】
【発明の効果】
本発明の分割型複合繊維は特殊な異形断面形状を有するので、高圧流体等の物理的衝撃を繊維表面接線方向に逃がすことなく効果的に繊維に与える事が可能になり、加工性を低下させることなく分割性を向上させることが出来る。
【図面の簡単な説明】
【図１】ａ：従来の分割型複合繊維に対する高圧流体の衝撃作用を説明した概念図である。
ｂ：本発明の分割型複合繊維に対する高圧流体の衝撃作用を説明する概念図である。
【図２】本発明の分割型複合繊維の断面図である。
【図３】本発明の分割型複合繊維の断面図である。
【図４】本発明の分割型複合繊維の断面図である。
【図５】本発明の分割型複合繊維の断面図である。
【図６】本発明の分割型複合繊維の断面図である。
【図７】本発明の分割型複合繊維の断面図である。
【図８】本発明の分割型複合繊維の断面図である。
【図９】参考例１の分割型複合繊維の断面図である。
【図１０】従来の分割型複合繊維の断面図である。
【図１１】従来の分割型複合繊維の断面図である。
【図１２】本発明の分割型複合繊維において、二成分の熱可塑性樹脂が互いに接触した接合部、接触していない凸部を説明した図面である。
【符号の説明】
１  成分Ａ
２  成分Ｂ
３  凸部
４  凹部
Ｌ１（実線部分）  接合部の周長
Ｌ２（破線部分）  繊維断面上の凸部の周長
【図１】
0003588967.tif 000004
【図２】
0003588967.tif 000005
【図３】
0003588967.tif 000006
【図４】
0003588967.tif 000007
【図５】
0003588967.tif 000008
【図６】
0003588967.tif 000009
【図７】
0003588967.tif 000010
【図８】
0003588967.tif 000011
【図９】
0003588967.tif 000012
【図１０】
0003588967.tif 000013
【図１１】
0003588967.tif 000014
【図１２】
0003588967.tif 000015